(57)【要約】【課題】  本発明は、定着分離性及び耐熱保存性に優れる非磁性トナー、該非磁性トナーを含有する現像剤、該非磁性トナー又は該現像剤を用いて形成されたトナー像を定着するオイルレス定着方法及び該非磁性トナー又は該現像剤を用いて画像を形成する画像形成方法を提供することを目的とする。【解決手段】  非磁性トナーについては、ワックスの４０個数％以上６０個数％未満は、１．００μｍ以上１．５０μｍ未満の粒子径を有し、ワックスの１５個数％以上３５個数％未満は、１．００μｍ未満の粒子径を有する。【選択図】  なし【特許請求の範囲】
【請求項１】
バインダー樹脂、ワックス及び着色剤を含有する非磁性トナーにおいて、
前記ワックスの４０個数％以上６０個数％未満は、１．００μｍ以上１．５０μｍ未満の粒子径を有し、
前記ワックスの１５個数％以上３５個数％未満は、１．００μｍ未満の粒子径を有することを特徴とする非磁性トナー。
【請求項２】
前記ワックスの２０個数％以上５０個数％未満は、１．００μｍ以上１．２５μｍ未満の粒子径を有し、
前記ワックスの１０個数％以上３０個数％未満は、０．７５μｍ以上１．００μｍ未満の粒子径を有することを特徴とする請求項１に記載の非磁性トナー。
【請求項３】
前記ワックスの粒子径の最頻値は、１．００μｍ以上１．２５μｍ以下であることを特徴とする請求項１又は２に記載の非磁性トナー。
【請求項４】
前記ワックスは、ポリオレフィンワックスを含有することを特徴とする請求項１乃至３のいずれか一項に記載の非磁性トナー。
【請求項５】
前記ワックスの軟化点は、７０℃以上８０℃以下であることを特徴とする請求項１乃至４のいずれか一項に記載の非磁性トナー。
【請求項６】
前記バインダー樹脂は、前記ワックスの存在下で合成された樹脂を含有することを特徴とする請求項１乃至５のいずれか一項に記載の非磁性トナー。
【請求項７】
前記バインダー樹脂は、少なくとも縮重合系樹脂及びビニル系樹脂からなるハイブリッド樹脂を含有することを特徴とする請求項１乃至６のいずれか一項に記載の非磁性トナー。
【請求項８】
前記バインダー樹脂は、軟化点が９０℃以上１２０℃以下の第１の樹脂及び軟化点が１２０℃以上１５０℃以下の第２の樹脂を含有し、
前記バインダー樹脂の重量に対する前記第２の樹脂の重量の比は、７５％以上９０％以下であることを特徴とする請求項１乃至７のいずれか一項に記載の非磁性トナー。
【請求項９】
前記バインダー樹脂及び前記ワックスの総重量に対する前記ワックスの重量の比は、４．５％以上６．０％以下であることを特徴とする請求項１乃至８のいずれか一項に記載の非磁性トナー。
【請求項１０】
軟化点は、１２０℃以上１３５℃以下であることを特徴とする請求項１乃至９のいずれか一項に記載の非磁性トナー。
【請求項１１】
請求項１乃至１０のいずれか一項に記載の非磁性トナーを含有することを特徴とする現像剤。
【請求項１２】
請求項１乃至１０のいずれか一項に記載の非磁性トナー又は請求項１１に記載の現像剤を用いて形成されているトナー像を定着することを特徴とするオイルレス定着方法。
【請求項１３】
請求項１乃至１０のいずれか一項に記載の非磁性トナー又は請求項１１に記載の現像剤を用いて画像を形成することを特徴とする画像形成方法。
【発明の詳細な説明】
【技術分野】
【０００１】
本発明は、非磁性トナー、現像剤、オイルレス定着方法及び画像形成方法に関する。
【背景技術】
【０００２】
従来、トナーの定着方式として、加熱ロール方式が広く採用されている。加熱ロール方式において、トナー像は、加熱溶融状態で加熱ロールの表面と圧接触する。このため、トナー像の一部が加熱ロール表面に付着して転移し、次の被定着シート上に汚れを生じさせる現象（オフセット現象）の防止が課題となっている。また、この加熱ロール方式では、ロール部に分離爪等の分離機構を設けて、紙等の被定着シートがロール部を通過した後、ロールに巻きつく分離不良を防止している。しかしながら、複写機／プリンターの高速化によりストレスが増加する場合や被定着シート先端部にソリッド等がある場合は、分離不良や分離爪傷が発生するという問題が生じる。
【０００３】
このため、トナー中にポリプロピレン、ポリエチレン等のワックスを含有させることにより、加熱溶融時のトナーの離型性を向上させる方法や加熱ロール表面をフッ素系樹脂等の分離性の優れた樹脂で被覆する方法が提案されている。しかしながら、ポリプロピレン、ポリエチレン等のワックスは、トナー製造で使用されるような比較的極性の強いポリエステル樹脂との相溶性が悪いことが問題となっている。このような問題を解決するために、分子末端に極性基を有する酸化型ポリオレフィンワックス等の変性ワックスを使用して、ポリエステル樹脂とワックスとの相溶性を改善し、ワックスの分散性を向上させる技術が提案されている。しかしながら、この技術では、ワックスの分散性は向上するものの、変性ワックスは未変性のワックスと比較して溶融粘度が高くなるために、ワックス本来の機能である離型性が低下し、オフセット現象が生じる問題がある。
【０００４】
耐オフセット性及び分離性についての問題は、特に、フルカラートナーにおいて顕著である。すなわち、フルカラートナーは、黒トナーと比較して定着加熱時の熱溶融性を高め、低粘度化し、光沢や透明性、色再現性を得る必要がある。しかしながら、このような要求特性を達成する樹脂を用いたフルカラートナーは、熱溶融時の分子間凝集力が低下しやすくなるため、定着ローラ通過時に加熱ローラヘのトナー付着性が増して、分離不良、高温オフセットが発生する。この分離不良、高温オフセットを防止するために、定着ローラにオイルを塗布して、定着ローラヘのトナーの付着性を低減することが行われている。しかしながら、オイル塗布機構の設置によるコストの増大、装置の大型化等が問題となっている。
【０００５】
そこで、ワックスは、軟化点が７０〜１３２℃で、フッ素を含有する低分子量ポリオレフィンであり、ワックスの最大分散粒子径を長軸径で０．５μｍ以上、トナーの最大粒子径の１／３以下であるトナー（特許文献１参照）、３μｍ以上のワックス粒子３個数％以下、２μｍ以上３μｍ未満のワックス粒子１２個数％以下、１μｍ以上２μｍ未満のワックス粒子５〜３０個数％、１μｍ未満のワックス粒子５５〜９５個数％である非磁性一成分用トナー（特許文献２参照）、標準偏差が０．４以上２．０未満であり、トップピークが１．０〜１．５μｍの間にあり、１．０以上１．５μｍ未満のワックス粒子の個数比率が２０％以上４０％未満であり、２．５μｍ以上のワックス粒子の個数比率が２０％未満であるトナー組成物（特許文献３参照）が知られている。しかしながら、上記の技術では、オイルレス定着システムにおける十分な定着分離性及び耐熱保存性を達成できない。
【特許文献１】特開２００４−１０９６９７号公報
【特許文献２】特許第３４５８６２９号公報
【特許文献３】特開２００４−１２６２６８号公報
【発明の開示】
【発明が解決しようとする課題】
【０００６】
本発明は、上記の従来技術が有する問題に鑑み、定着分離性及び耐熱保存性に優れる非磁性トナー、該非磁性トナーを含有する現像剤、該非磁性トナー又は該現像剤を用いて形成されたトナー像を定着するオイルレス定着方法及び該非磁性トナー又は該現像剤を用いて画像を形成する画像形成方法を提供することを目的とする。
【課題を解決するための手段】
【０００７】
請求項１に記載の発明は、バインダー樹脂、ワックス及び着色剤を含有する非磁性トナーにおいて、前記ワックスの４０個数％以上６０個数％未満は、１．００μｍ以上１．５０μｍ未満の粒子径を有し、前記ワックスの１５個数％以上３５個数％未満は、１．００μｍ未満の粒子径を有することを特徴とする。
【０００８】
請求項１に記載の発明によれば、前記ワックスの４０個数％以上６０個数％未満は、１．００μｍ以上１．５０μｍ未満の粒子径を有し、前記ワックスの１５個数％以上３５個数％未満は、１．００μｍ未満の粒子径を有するので、定着分離性及び耐熱保存性に優れる非磁性トナーを提供することができる。
【０００９】
請求項２に記載の発明は、請求項１に記載の非磁性トナーにおいて、前記ワックスの２０個数％以上５０個数％未満は、１．００μｍ以上１．２５μｍ未満の粒子径を有し、前記ワックスの１０個数％以上３０個数％未満は、０．７５μｍ以上１．００μｍ未満の粒子径を有することを特徴とする。
【００１０】
請求項２に記載の発明によれば、前記ワックスの２０個数％以上５０個数％未満は、１．００μｍ以上１．２５μｍ未満の粒子径を有し、前記ワックスの１０個数％以上３０個数％未満は、０．７５μｍ以上１．００μｍ未満の粒子径を有するので、オイルレス定着システムにおいて、定着分離性及び耐熱保存性に優れる非磁性トナーを得ることができる。
【００１１】
請求項３に記載の発明は、請求項１又は２に記載の非磁性トナーにおいて、前記ワックスの粒子径の最頻値は、１．００μｍ以上１．２５μｍ以下であることを特徴とする。
【００１２】
請求項３に記載の発明によれば、前記ワックスの粒子径の最頻値は、１．００μｍ以上１．２５μｍ以下であるので、低温定着性を向上させ、現像ブレードの固着及びフィルミングを抑制することができる。
【００１３】
請求項４に記載の発明は、請求項１乃至３のいずれか一項に記載の非磁性トナーにおいて、前記ワックスは、ポリオレフィンワックスを含有することを特徴とする。
【００１４】
請求項４に記載の発明によれば、前記ワックスは、ポリオレフィンワックスを含有するので、離型性を向上させることができる。
【００１５】
請求項５に記載の発明は、請求項１乃至４のいずれか一項に記載の非磁性トナーにおいて、前記ワックスの軟化点は、７０℃以上８０℃以下であることを特徴とする。
【００１６】
請求項５に記載の発明によれば、前記ワックスの軟化点は、７０℃以上８０℃以下であるので、耐熱性、光沢及び低温定着性を向上させることができる。
【００１７】
請求項６に記載の発明は、請求項１乃至５のいずれか一項に記載の非磁性トナーにおいて、前記バインダー樹脂は、前記ワックスの存在下で合成された樹脂を含有することを特徴とする。
【００１８】
請求項６に記載の発明によれば、前記バインダー樹脂は、前記ワックスの存在下で合成された樹脂を含有するので、バインダー樹脂中のワックスの分散性を向上させることができる。
【００１９】
請求項７に記載の発明は、請求項１乃至６のいずれか一項に記載の非磁性トナーにおいて、前記バインダー樹脂は、少なくとも縮重合系樹脂及びビニル系樹脂からなるハイブリッド樹脂を含有することを特徴とする。
【００２０】
請求項７に記載の発明によれば、前記バインダー樹脂は、少なくとも縮重合系樹脂及びビニル系樹脂からなるハイブリッド樹脂を含有するので、ワックスの分散性、トナーの強靭性、定着性及び耐オフセット性を向上させることができる。
【００２１】
請求項８に記載の発明は、請求項１乃至７のいずれか一項に記載の非磁性トナーにおいて、前記バインダー樹脂は、軟化点が９０℃以上１２０℃以下の第１の樹脂及び軟化点が１２０℃以上１５０℃以下の第２の樹脂を含有し、前記バインダー樹脂の重量に対する前記第２の樹脂の重量の比は、７５％以上９０％以下であることを特徴とする。
【００２２】
請求項８に記載の発明によれば、前記バインダー樹脂は、軟化点が９０℃以上１２０℃以下の第１の樹脂及び軟化点が１２０℃以上１５０℃以下の第２の樹脂を含有し、前記バインダー樹脂の重量に対する前記第２の樹脂の重量の比は、７５％以上９０％以下であるので、定着分離性及び耐オフセット性をさらに向上させることができる。
【００２３】
請求項９に記載の発明は、請求項１乃至８のいずれか一項に記載の非磁性トナーにおいて、前記バインダー樹脂及び前記ワックスの総重量に対する前記ワックスの重量の比は、４．５％以上６．０％以下であることを特徴とする。
【００２４】
請求項９に記載の発明によれば、前記バインダー樹脂及び前記ワックスの総重量に対する前記ワックスの重量の比は、４．５％以上６．０％以下であるので、定着分離性と耐熱保存性を両立させることができる。
【００２５】
請求項１０に記載の発明は、請求項１乃至９のいずれか一項に記載の非磁性トナーにおいて、軟化点は、１２０℃以上１３５℃以下であることを特徴とする。
【００２６】
請求項１０に記載の発明によれば、軟化点は、１２０℃以上１３５℃以下であるので、定着分離性と画像光沢度を両立させることができる。
【００２７】
請求項１１に記載の発明は、現像剤において、請求項１乃至１０のいずれか一項に記載の非磁性トナーを含有することを特徴とする。
【００２８】
請求項１１に記載の発明によれば、請求項１乃至１０のいずれか一項に記載の非磁性トナーを含有するので、定着分離性及び耐熱保存性に優れる現像剤を提供することができる。
【００２９】
請求項１２に記載の発明は、オイルレス定着方法において、請求項１乃至１０のいずれか一項に記載の非磁性トナー又は請求項１１に記載の現像剤を用いて形成されているトナー像を定着することを特徴とする。
【００３０】
請求項１２に記載の発明によれば、請求項１乃至１０のいずれか一項に記載の非磁性トナー又は請求項１１に記載の現像剤を用いて形成されているトナー像を定着するので、定着分離性が良好な画像が得られるオイルレス定着方法を提供することができる。
【００３１】
請求項１３に記載の発明は、画像形成方法において、請求項１乃至１０のいずれか一項に記載の非磁性トナー又は請求項１１に記載の現像剤を用いて画像を形成することを特徴とする。
【００３２】
請求項１３に記載の発明によれば、請求項１乃至１０のいずれか一項に記載の非磁性トナー又は請求項１１に記載の現像剤を用いて画像を形成するので、定着分離性が良好な画像が得られる画像形成方法を提供することができる。
【発明の効果】
【００３３】
本発明によれば、定着分離性及び耐熱保存性に優れる非磁性トナー、該非磁性トナーを含有する現像剤、該非磁性トナー又は該現像剤を用いて形成されたトナー像を定着するオイルレス定着方法及び該非磁性トナー又は該現像剤を用いて画像を形成する画像形成方法を提供することができる。
【発明を実施するための最良の形態】
【００３４】
次に、本発明を実施するための最良の形態を図面と共に説明する。
【００３５】
本発明の非磁性トナーは、バインダー樹脂、ワックス及び着色剤を含有し、バインダー樹脂中のワックスが特定の粒子径分布で分散されている。ここで、非磁性トナーは、バインダー樹脂、ワックス、着色剤等のトナー材料を溶融混練し、混練物を冷却、粉砕及び分級して得られるトナーだけでなく、冷却後の混練物も含む概念で使用する。すなわち、ワックスの粒子径分布は、トナーにおいてだけでなく、冷却後の混練物においても達成されている。
【００３６】
本発明の非磁性トナーにおいては、粒子径が１．００μｍ以上１．５０μｍ未満のワックスの個数比率は、４０％以上６０％未満であり、粒子径が１．００μｍ未満のワックスの個数比率は、２５％以上５０％未満であり、粒子径が１．００μｍ以上１．２５μｍ未満のワックスの個数比率は、２０％以上５０％未満であり、粒子径が０．７５μｍ以上１．００μｍ未満のワックスの個数比率は、１０％以上３０％未満である。なお、粒子径が１．００μｍ以上１．５０μｍ未満のワックスの個数比率は、４０％以上５５％未満であり、粒子径が１．００μｍ未満のワックスの個数比率は、３０％以上４０％未満であり、粒子径が１．００μｍ以上１．２５μｍ未満のワックスの個数比率は、２５％以上４０％未満であり、粒子径が０．７５μｍ以上１．００μｍ未満のワックスの個数比率は、１５％以上２５％未満であることが好ましい。これにより、定着分離性及び耐熱保存性に優れる非磁性トナーを得ることができる。
【００３７】
本発明の非磁性トナーにおいて、ワックスの粒子径の最頻値は、１．００μｍ以上１．２５μｍ以下であることが好ましい。最頻値が１．００μｍより小さくなると、定着分離性が低下し、１．２５μｍを超えると、現像ブレードの固着、フィルミングが発生する。
【００３８】
本発明によれば、ワックスの粒子径を上記のように規定することにより、定着時にオイル塗布をしないオイルレス定着システムにおいても優れた定着分離性を達成することができる。また、ワックスの粒子がトナー表面へ露出又は突出することを抑制できる。さらには、ワックスの粒子がトナー撹拌時等において、トナーから離脱することを抑制することができる。このため、ワックスの添加量を増量する場合にも、感光体、中間転写体、現像スリーブ等の部材の表面へのワックスの汚染を抑制して、部材の耐久寿命をより長くすることができ、画質の優れる画像を長期に亘って提供することができる。
【００３９】
ワックスの粒子径の分布が上記の範囲より大粒子径側ヘシフトした場合、例えば、粒子径が１．００μｍ以上１．２５μｍ未満のワックスの個数比率が６０％以上であると、現像器内におけるトナーの撹拌により、比較的粒子径の大きいワックスの粒子がトナーから離脱し易く、トナー中のワックスの粒子径が小さくなったり、ワックスの含有量が減少したりする。このため、オイルレス定着システムにおける定着分離性を確保することが困難になる。一方、粒子径が１．００μｍ以上１．２５μｍ未満のワックスの個数比率が２０％未満になると、ワックスの粒子径が小さすぎるために、トナー溶融時にワックスがトナーの表面に十分に染み出すことができず、定着分離性を確保することが困難になる。この傾向は、粒子径が０．７５μｍ以上１．００μｍ未満のワックスについても、ほぼ同様である。
【００４０】
本発明においては、ワックスの粒子径として、ワックスの粒子径の最大値を用いた。具体的には、トナーをエポキシ樹脂に包埋して約１００μｍに超薄切片化し、四酸化ルテニウムで染色したものを、透過型電子顕微鏡（ＴＥＭ）を用いて倍率１万倍で観察し、写真撮影により得られる画像からワックスの粒子径の最大値を測定し、ワックスの粒子径として用いる。
【００４１】
本発明の非磁性トナーは、通常、バインダー樹脂、ワックス、着色剤等を溶融混練し、混練物を冷却、粉砕及び分級して得られるが、ワックスの粒子径は、混練機及び混練機の諸条件を適宜選択することにより、制御することができる。混練機としては、バッチ式の２本ロール、バンバリーミキサー、ＫＴＫ型２軸押出し機（神戸製鋼所社製）、ＴＥＭ型２軸押出し機（東芝機械社製）、２軸押出し機（ＫＣＫ社製）、ＰＣＭ型２軸押出し機（池貝鉄工社製）、ＫＥＸ型２軸押出し機（栗本鉄工所社製）等の連続式の２軸押出し機、コ・ニーダ（ブッス社製）等の連続式の１軸混練機等が挙げられる。
【００４２】
図１に示す連続押し出し混練機を用いて混練を行う場合、試料は、供給フィーダ１１から投入され、送り部１２を経て、練り部１３で混練され、再度送り部１２を経て、排出口１４から排出される。また、送り部１２及び練り部１３は、シリンダ１５内にスクリュー１６が組み込まれた構成となっている。混練条件としては、練り部比、シリンダ１５の内部温度、スクリュー１６の回転数を適宜選択すればよい。なお、練り部比とは、スクリュー１６の全長（練り部の長さ及び送り部の長さの総和）に対する練り部の長さの比を意味するが、練り部と送り部の配置は、図１の構成に限定されない。
【００４３】
一般的には、練り部比を小さくしたり、シリンダ１５の内部温度を高くしたりすると、ワックスの粒子径は、大きくなる。逆に、練り部比を大きくしたり、シリンダ１５の内部温度を低くしたりすると、ワックスの粒子径は、小さくなる。
【００４４】
連続押し出し混練機を用いる場合、練り部比は、通常、１０％以上３０％以下程度であると推測されるが、本発明におけるワックスの粒子径分布を達成するためには、４０％以上６０％以下が好適である。
【００４５】
シリンダ１５の内部温度は、バインダー樹脂の軟化点以上であることが好ましく、バインダー樹脂の軟化点より１０℃高い温度程度がワックスや顔料の分散を考慮すると、特に好ましい。シリンダ１５の内部温度は、通常、６０℃以上１８０℃以下であり、７０℃以上１４０℃以下が好適である。なお、軟化点としては、２種類以上の樹脂が混合されているバインダー樹脂を使用する場合は、混合樹脂の軟化点を用い、ワックスが添加されているバインダー樹脂を使用する場合は、ワックスを含むバインダー樹脂の軟化点を用いる。
【００４６】
スクリュー１６の回転数は、通常、８０ｒｐｍ以上２５０ｒｐｍ以下であり、８０ｒｐｍ以上１５０ｒｐｍ以下が好適である。
【００４７】
単軸型の連続混練機を用いる場合は、２軸型の連続混練機に比べて、ニーディングゾーン内の滞留時間が長くなるため、ワックスの分散には、さらに適している。このため、単軸型の連続混練機を用いることにより、本発明における粒子径分布を効率良く達成することができる。
【００４８】
本発明で用いられるワックスは、バインダー樹脂と非相溶であることを特徴とする。このようなワックスとしては、静電潜像現像用トナーの分野で、定着器のローラに対する離型性及び分離性をトナーに付与するために使用されているワックスを使用することができる。具体的には、ポリエチレンワックス、ポリプロピレンワックス等のポリオレフィン系ワックス、酸化型ポリエチレンワックス、酸化型ポリプロピレンワックス等の酸変性ワックス、カルナバワックス、ライスワックス等の天然ワックス、モンタンワックス、フィッシャートロプシュワックス、パラフィン系ワックス、高分子アルコールワックス等が挙げられるが、離型性の観点から、ポリオレフィンワックスが好適である。
【００４９】
本発明においては、バインダー樹脂中へのワックスの分散を促進させるために、酸変性ワックスを用いてもよい。酸変性ワックスは、ポリエチレン、ポリプロピレン等のポリオレフィンに、カルボキシル基を有し、重合性二重結合を有するモノマーを付加反応させることにより得ることができる。このようなモノマーとしては、アクリル酸、メタクリル酸、マレイン酸、無水マレイン酸からなる群より選択される１種以上のモノマーが挙げられる。酸変性ワックスの酸価は、通常、０．５ＫＯＨｍｇ／ｇ以上２０ＫＯＨｍｇ／ｇ以下であり、１ＫＯＨｍｇ／ｇ以上５ＫＯＨｍｇ／ｇ以下が好適である。
【００５０】
本発明において、トナー中へ添加するワックスは、バインダー樹脂中へのワックスの分散性の観点から、１種類であることが好ましい。これにより、トナー中でのワックスの粒子径を制御しやすくなる。
【００５１】
本発明において、ワックスの融点は、７０℃以上８０℃以下であることが好ましい。融点が７０℃より低くなると、耐熱性が低下し、８０℃より高くなると、光沢や低温定着性が低下する。なお、ワックスの融点は、ＤＳＣ曲線におけるピーク温度から求められる。本発明では、示差走査熱量計ＤＳＣ−２００（セイコー電子社製）を用いて融点を測定しているが、ＤＳＣ曲線が得られる装置であれば、特に限定されない。
【００５２】
本発明において、バインダー樹脂及びワックスの総重量に対するワックスの重量の比は、４．５％以上６．０％以下であることが好ましい。この比が４．５％より小さくなると、オイルレス定着における定着分離性が低下し、６．０％より大きくなると、耐熱保存性が悪化し、ワックスに起因する画像ノイズ等の原因となる。
【００５３】
本発明においては、２種類以上のワックスを用いてもよい。その場合、ワックスの重量の和が上記の範囲内であればよい。また、粒子径分布及び軟化点に関しては、使用するワックスの混合物によって達成されていればよい。
【００５４】
本発明で用いられるワックスは、バインダー樹脂、着色剤等を混合するときに添加してもよいが、バインダー樹脂の合成時に添加することが好ましい。これにより、ワックスは、樹脂中に予備分散されるので、混練時のワックスの局在化を回避し、ワックスの分散の安定化が可能となる。
【００５５】
本発明で用いられるバインダー樹脂は、特に制限されず、静電潜像現像用トナーの分野で公知のバインダー樹脂を用いることができる。具体的には、ポリエステル系樹脂等の縮重合系樹脂、（メタ）アクリル系樹脂、スチレン−（メタ）アクリル系共重合体等のビニル系樹脂、エポキシ系樹脂、ＴＯＰＡＳ−ＣＯＣ（Ｔｉｃｏｎａ社製）等の環状オレフィン樹脂（ＣＯＣ）等が挙げられる。オイルレス定着システムにおいては、縮重合系樹脂及びビニル系樹脂からなるハイブリッド樹脂が好ましく使用される。
【００５６】
本発明において、縮重合系樹脂としては、多価アルコールと多価カルボン酸を重縮合させることにより得られるポリエステル樹脂を使用することができる。
【００５７】
多価アルコールのうち、２価アルコールとしては、ポリオキシプロピレン（２，２）−２，２−ビス（４−ヒドロキシフェニル）プロパン、ポリオキシプロピレン（３，３）−２，２−ビス（４−ヒドロキシフェニル）プロパン、ポリオキシプロピレン（６）−２，２−ビス（４−ヒドロキシフェニル）プロパン、ポリオキシエチレン（２，０）−２，２−ビス（４−ヒドロキシフェニル）プロパン等のビスフェノールＡアルキレンオキシド付加物、エチレングリコール、ジエチレングリコール、トリエチレングリコール、１，２−プロピレングリコール、１，３−プロピレングリコール、１，４−ブタンジオール、ネオペンチルグリコール、１，４−ブタンジオール、１，５−ペンタンジオール、１，６−ヘキサンジオール、１，４−シクロヘキサンジメタノール、ジプロピレングリコール、ポリエチレングリコール、ポリテトラメチレングリコール、ビスフェノールＡ、水素添加ビスフェノールＡ等が挙げられる。
【００５８】
３価以上のアルコールとしては、ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、２−メチルプロパントリオール、２−メチル−１，２，４−ブタントリオール、トリメチロールエタン、トリメチロールプロパン、１，３，５−トリヒドロキシメチルベンゼン等が挙げられる。
【００５９】
また、多価カルボン酸のうち、２価のカルボン酸としては、マレイン酸、フマル酸、シトラコン酸、イタコン酸、グルタコン酸、フタル酸、イソフタル酸、テレフタル酸、シクロヘキサンジカルボン酸、コハク酸、アジピン酸、セバチン酸、アゼライン酸、マロン酸、ｎ−ドデセニルコハク酸、イソドデセニルコハク酸、ｎ−ドデシルコハク酸、イソドデシルコハク酸、ｎ−オクテニルコハク酸、イソオクテニルコハク酸、ｎ−オクチルコハク酸、イソオクチルコハク酸、これらの酸の無水物、低級アルキルエステル等が挙げられる。
【００６０】
３価以上のカルボン酸としては、１，２，４−ベンゼントリカルボン酸（トリメリット酸）、１，２，５−ベンゼントリカルボン酸、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、エンポール三量体酸、これらの酸の無水物、低級アルキルエステル等が挙げられる。
【００６１】
また、本発明においては、縮重合系樹脂の原料モノマーと、ビニル系樹脂の原料モノマーと、両方の樹脂の原料モノマーと反応するモノマーとを同一容器中で混合し、縮重合系樹脂を得る縮重合反応及びビニル系樹脂を得るラジカル重合反応を並行して行わせて得られる、縮重合系樹脂及びビニル系樹脂からなるハイブリッド樹脂も好適に用いることができる。なお、両方の樹脂の原料モノマーと反応するモノマーとは、縮重合反応及びラジカル重合反応し得るモノマーである。例えば、縮重合反応し得るカルボキシル基とラジカル重合反応し得るビニル基を有するモノマーとして、フマル酸、マレイン酸、アクリル酸、メタクリル酸等が挙げられる。
【００６２】
縮重合系樹脂の原料モノマーとしては、上述した多価アルコール、多価カルボン酸等が挙げられる。
【００６３】
ビニル系樹脂の原料モノマーとしては、スチレン、ｏ−メチルスチレン、ｍ−メチルスチレン、ｐ−メチルスチレン、α−メチルスチレン、ｐ−エチルスチレン、２，４−ジメチルスチレン、ｐ−ｔｅｒｔ−ブチルスチレン、ｐ−クロロスチレン等のスチレン誘導体；エチレン、プロピレン、ブチレン、イソブチレン等のエチレン系不飽和モノオレフィン類；メタクリル酸メチル、メタクリル酸ｎ−プロピル、メタクリル酸イソプロピル、メタクリル酸ｎ−ブチル、メタクリル酸イソブチル、メタクリル酸ｔ−ブチル、メタクリル酸ｎ−ペンチル、メタクリル酸イソペンチル、メタクリル酸ネオペンチル、メタクリル酸３−メチルブチル、メタクリル酸ヘキシル、メタクリル酸オクチル、メタクリル酸ノニル、メタクリル酸デシル、メタクリル酸ウンデシル、メタクリル酸ドデシル等のメタクリル酸アルキルエステル類；アクリル酸メチル、アクリル酸ｎ−プロピル、アクリル酸イソプロピル、アクリル酸ｎ−ブチル、アクリル酸イソブチル、アクリル酸ｔ−ブチル、アクリル酸ｎ−ペンチル、アクリル酸イソペンチル、アクリル酸ネオペンチル、アクリル酸３−メチルブチル、アクリル酸ヘキシル、アクリル酸オクチル、アクリル酸ノニル、アクリル酸デシル、アクリル酸ウンデシル、アクリル酸ドデシル等のアクリル酸アルキルエステル類；アクリル酸、メタクリル酸、イタコン酸、マレイン酸等の不飽和カルボン酸；アクリロニトリル、マレイン酸エステル、イタコン酸エステル、塩化ビニル、酢酸ビニル、安息香酸ビニル、メチルビニルケトン、エチルビニルケトン、ヘキシルビニルケトン、メチルビニルエーテル、エチルビニルエーテル、イソブチルビニルエーテル等が挙げられる。
【００６４】
ビニル系樹脂を合成する際に用いるラジカル重合開始剤としては、２，２’−アゾビス（２，４−ジメチルバレロニトリル）、２，２’−アゾビスイソブチロニトリル、１，１’−アゾビス（シクロヘキサン−１−カルボニトリル）、２，２’−アゾビス−４−メトキシ−２，４−ジメチルバレロニトリル等のアゾ系又はジアゾ系重合開始剤、過酸化ベンゾイル、メチルエチルケトン過酸化物、イソプロピルパーオキシカーボネート、過酸化ラウロイル等の過酸化物系重合開始剤等が挙げられる。
【００６５】
本発明において、バインダー樹脂の酸価は、通常、５ＫＯＨｍｇ／ｇ以上５０ＫＯＨｍｇ／ｇ以下であり、１０ＫＯＨｍｇ／ｇ以上４０ＫＯＨｍｇ／ｇ以下が望ましい。特に、ポリエステル系樹脂を用いる場合、このような酸価を有する樹脂を用いることにより、カーボンブラック等の着色剤等の分散性を向上させると共に、十分な帯電量を有するトナーとすることができる。
【００６６】
本発明においては、特に、オイルレス定着システムにおける定着分離性及び耐オフセット性をさらに向上させるため、バインダー樹脂としては、通常、軟化点の異なる２種類以上の樹脂を用い、軟化点が９０℃以上１２０℃以下の第１の樹脂と軟化点が１２０℃以上１５０℃以下の第２の樹脂を用いることが好ましい。第１の樹脂の軟化点が９５℃以上１１０℃以下で、第２の樹脂の軟化点が１２５℃以上１４０℃以下であると、さらに好ましい。また、トナーの耐熱性の観点から、第１及び第２の樹脂のガラス転移点は、通常、５０℃以上７５℃以下であり、５５℃以上７０℃以下であることが好ましい。バインダー樹脂として、２種類以上の樹脂を使用する場合においては、混合した樹脂の酸価が上記の範囲内であればよい。
【００６７】
第１の樹脂としては、上述した多価アルコールと多価カルボン酸を重縮合させて得られるポリエステル樹脂等の縮重合系樹脂が挙げられ、多価アルコールとして、ビスフェノールＡアルキレンオキサイド付加物、多価カルボン酸として、テレフタル酸及びフマル酸の少なくとも一方を主成分として用いて得られるポリエステル樹脂が好ましい。
【００６８】
第２の樹脂としては、少なくとも上述した３価以上のアルコール及び３価以上のカルボン酸の少なくとも一方を含むモノマー成分を重縮合させて得られるポリエステル樹脂等の縮重合系樹脂が挙げられ、２価アルコールとして、ビスフェノールＡアルキレンオキサイド付加物、３価以上のカルボン酸として、トリメリット酸、２価カルボン酸として、テレフタル酸、フマル酸及びドデセニルコハク酸からなる群より選択される１種以上を主成分として用いて得られるポリエステル樹脂が好ましい。
【００６９】
また、第２の樹脂としては、ポリエステル樹脂の原料モノマーと、ビニル系樹脂の原料モノマーと、両方の樹脂の原料モノマーと反応するモノマーとを同一容器中で混合し、ポリエステル樹脂を得る縮重合反応及びビニル系樹脂を得るラジカル重合反応を並行して行わせて得られる、ポリエステル樹脂及びビニル系樹脂からなるハイブリッド樹脂を用いることが好ましい。このような樹脂は、ワックスの分散性、トナーの強靭性、定着性、耐オフセット性等を向上させる観点から好ましい。この場合、第２の樹脂が合成される際の、全モノマー重量に対するビニル系樹脂の原料モノマーの重量の比は、通常５％以上３０％以下であり、１０％以上２５％以下が好ましい。
【００７０】
このような第２の樹脂は、耐高温オフセット性の観点から、テトラヒドロフラン（ＴＨＦ）に不溶な成分を含有することが好ましい。なお、バインダー樹脂は、通常、ＴＨＦに不溶な成分を０．１重量％以上３０重量％以下含有し、１重量％以上１０重量％以下含有することが好ましい。
【００７１】
また、定着分離性と耐オフセット性の観点から、バインダー樹脂の重量に対する第２の樹脂の重量の比は、７５％以上９０％以下であることが好ましい。
【００７２】
本発明において、ワックスは、バインダー樹脂を合成する際に添加されていることが好ましい。すなわち、バインダー樹脂を合成するためのモノマー中にワックスを添加した状態でモノマーの重合を行えばよい。特に、バインダー樹脂として、上記のような第１の樹脂（低分子量成分）と第２の樹脂（高分子量成分）を併用する場合においては、ワックスは、第１の樹脂に比べて、第２の樹脂に分散しにくいため、第２の樹脂を合成する際にワックスを添加することが好ましい。具体的には、ポリエステル樹脂を構成する酸モノマー及びアルコールモノマー（並びに所望により用いられるビニル系樹脂の原料モノマー）にワックスを添加した状態で縮重合反応（及び所望によりラジカル重合反応）を行えばよい。
【００７３】
本発明において、着色剤としては、従来から静電潜像現像用トナーの着色剤として使用されている公知の顔料及び染料を用いることができる。具体的には、カーボンブラック、アニリンブルー、カルコイルブルー、クロムイエロー、ウルトラマリンブルー、デュポンオイルレッド、キノリンイエロー、メチレンブルークロリド、銅フタロシアニン、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・レッド１８４、Ｃ．Ｉ．ピグメント・イエロー９７、Ｃ．Ｉ．ピグメント・イエロー１２、Ｃ．Ｉ．ピグメント・イエロー１７、Ｃ．Ｉ．ソルベント・イエロー１６２、Ｃ．Ｉ．ピグメント・イエロー１８０、Ｃ．Ｉ．ピグメント・イエロー１８５、Ｃ．Ｉ．ピグメント・ブルー１５：１、Ｃ．Ｉ．ピグメント・ブルー１５：３等が挙げられる。バインダー樹脂の重量（バインダー樹脂にワックスが添加されている場合にはワックスの重量を含む）に対する着色剤の重量の比は、２％以上１５％以下であることが好ましい。
【００７４】
トナー中での分散性の観点から、着色剤は、バインダー樹脂と溶融混練し、冷却及び粉砕して得られるマスターバッチの形態で使用されることが好ましい。着色剤をマスターバッチの形態で使用する場合、マスターバッチの添加量は、着色剤の重量が上記の範囲内となるようにすればよい。
【００７５】
本発明の非磁性トナーは、帯電制御剤等の添加剤を含有してもよい。
【００７６】
帯電制御剤としては、従来から静電潜像現像用トナーの分野で帯電性を制御するために添加されている公知の帯電制御剤を用いることができる。具体的には、フッ素系界面活性剤、サリチル酸金属錯体、アゾ系金属化合物等の含金属染料、マレイン酸を単量体成分として含む共重合体のような高分子酸、カリックスアレーン化合物、有機ホウ素化合物等が挙げられる。
【００７７】
本発明の非磁性トナーは、バインダー樹脂、ワックス及び着色剤並びに所望の添加剤を溶融混練して冷却した後、粉砕及び分級することによって得ることができる。その際、前述したように、混練機及び混練条件を適宜選択することによって、非磁性トナーのワックスの粒子径分布を達成することができる。ワックスは、バインダー樹脂、着色剤等のトナー材料と同時に混合されても、バインダー樹脂の合成時に添加されてもよいが、後者がより好ましい。
【００７８】
本発明の非磁性トナーは、軟化点が１２０℃以上１３５℃以下であることが好ましい。軟化点が１２０℃より低いと、定着分離性が低下し、１３５℃より高いと、画像光沢度が低下する。
【００７９】
また、非磁性トナーの体積平均粒子径は、通常、４μｍ以上１０μｍ以下であり、５μｍ以上８μｍ以下が好適である。
【００８０】
本発明の現像剤は、本発明の非磁性トナーを含有する。このため、定着分離性及び耐熱保存性に優れる現像剤が得られる。
【００８１】
本発明の非磁性トナー又は現像剤から得られるトナー像を定着させる際には、加熱部材と、加熱部材に圧接して配置された加圧部材との圧接部（又は加圧加熱部材との圧接部）に、トナー像を担持した用紙等の記録シートを通過させる、定着用オイルを必要としないオイルレス定着方法を採用することが好適である。さらに、加熱部材の表面は、四フッ化エチレン−パーフルオロアルキルビニルエーテル共重合体（ＰＦＡ）、ポリ四フッ化エチレン（ＰＴＦＥ）、ポリフッ化ビニリデン等のフッ素系樹脂から形成されている。
【００８２】
このような定着方法を採用したオイルレス定着装置として、図２に概略的に示す定着装置を好ましく用いることができる。図２の定着装置は、加熱部材として、加熱ローラ２１、加圧部材として、加圧ローラ２２を用いている。詳しくは、加熱ローラ２１、加熱ローラ２１に圧接される加圧ローラ２２、定着後のシートを加熱ローラ２１から分離するための分離爪２３を備えている。加熱ローラ２１は、通常、アルミ芯金２４上に弾性体層２５及び表層２６を有しており、アルミ芯金２４内部にヒーター２７を備えている。加圧ローラ２２は、通常、アルミ芯金２８上に弾性体層２９及び表層３０を有している。弾性体層２５及び２９の材質は、特に制限されないが、シリコーンゴムであることが好ましい。表層２６及び３０の材質は、特に制限されないが、フッ素系樹脂が好ましく、ＰＦＡが特に好ましい。
【００８３】
図２において、加熱ローラ２１と加圧ローラ２２の圧接部には、ニップ３１が形成され、圧接部のニップ構成が、図中、上に凸となっていることが定着分離性を有利にする観点から好ましい。これにより、フルカラー画像を定着する場合に、加熱ローラ２２の側に記録シート３２が巻き付く現象を抑制することができる。なお、トナー像３３を担持した記録シート３２を、圧接部に、図中、右から左に通過させることにより、定着が行われる。
【００８４】
本発明の画像形成方法は、本発明の非磁性トナー又は現像剤を用いて画像を形成する。このため、定着分離性が良好な画像を得ることができる。
【実施例】
【００８５】
本実施例中の部数は全て重量部であり、本実施例は本発明を例示したものに過ぎず、これら実施例により本発明は限定されない。
【００８６】
ビニル系樹脂の単量体として、スチレン（Ｓｔ）及びアクリル酸ブチル（ＢＡ）、重合開始剤として、ジクミルパーオキシド（ＤＣＰ）を表１に示す組成で滴下ロートに入れた。次に、温度計、ステンレス製撹拌棒、流下式コンデンサー及び窒素導入管を取り付けたガラス製４つ口フラスコに、ポリエステル樹脂の単量体のアルコール成分として、ビスフェノールＡエチレンオキサイド付加物（ＢＰＡ−ＥＯ）及びビスフェノールＡプロピレンオキサイド付加物（ＢＰＡ−ＰＯ）、酸成分として、アクリル酸（ＡＡ）、コハク酸誘導体（ＤＳＡ）、フマル酸（ＦＡ）、トリメリット酸（ＴＭＡ）及びテレフタル酸（ＴＰＡ）、エステル化触媒として、ジブチルパーオキシド（ＤＢＯ）をベース樹脂（樹脂Ａ、Ｂ及びＣ）に対応する組成（表２参照）で仕込み、さらに、ワックスを表１に示す添加量で仕込んだ後、窒素雰囲気下、マントルヒーター中で加熱撹拌しながら、ビニル系樹脂の単量体及び重合開始剤を滴下した。その後、一定の温度に保持し、付加重合反応を熟成させた後、再び昇温して縮重合反応を行った。なお、反応の進行は、軟化点を測定することにより追跡した。所定の軟化点に達した時点で反応を停止させて室温まで冷却し、複合ポリエステル樹脂ＡＷＩ、ＢＷＩ〜ＢＷＩＶ及びＣＷＩを得た。
【００８７】
【表１】
2006119208.tif 000002
【００８８】
【表２】
2006119208.tif 000003
なお、表１のワックスの７３ＰＥ及び７８ＰＥは、それぞれ融点が７３℃及び７８℃のポリエチレンワックスを意味し、ワックス添加率は、樹脂の製造に使用するモノマー及びワックスの総重量に対するワックスの重量の割合を意味する。
【００８９】
ビニル系樹脂の単量体、重合開始剤及びワックスを使用せず、表２に示す組成でポリエステル樹脂の単量体のアルコール成分及び酸成分を使用したこと以外、上記と同様に、樹脂Ａ、Ｂ、Ｃ、Ｄ、Ｅ及びＦを製造した。
【００９０】
また、得られた樹脂の軟化点Ｔｍ及びガラス転移温度Ｔｇを表１及び表２に示した。
【００９１】
Ｔｍは、以下のようにして測定した。試料１．０ｇを秤量し、フローテスターＣＦＴ−５００（島津製作所社製）及び直径０．５ｍｍ、高さ１．０ｍｍのダイを使用し、昇温速度３．０℃／分、予熱時間３分、荷重３０ｋｇの条件で、４０℃から１４０℃の範囲で測定を行い、試料が１／２流出したときの温度をＴｍとした。
【００９２】
Ｔｇは、以下のようにして測定した。示差走査熱量計ＤＳＣ−２００（セイコー電子社製）を用い、試料１０ｍｇを精密に秤量して、アルミニウムパンに入れ、昇温速度３０℃／分で常温から２００℃まで昇温した後、冷却し、次に、昇温速度１０℃／分で２０℃から１２０℃の間で測定を行い、この昇温過程で３０℃から９０℃の範囲におけるメイン吸熱ピークのショルダー値をＴｇとした。なお、リファレンスとして、アルミナをアルミニウムパンに入れたものを使用した。
【００９３】
得られた各樹脂を１ｍｍ以下に粗砕したものを以下のトナーの製造で用いた。
【００９４】
また、Ｃ．Ｉ．Ｐｉｇｍｅｎｔ  Ｒｅｄ  ５７−１（富士色素社製）５０部、実施例及び比較例で使用するバインダー樹脂５０部、水３０部をヘンシェルミキサーで混合したものを、ロールの表面温度を１３０℃に設定した２本ロールで１時間混練し、冷却後、パルベライザーで直径１ｍｍの粒子に粉砕し、マスターバッチとして使用した。
（実施例１）
バインダー樹脂として、表３に示すように樹脂ＡＷＩ及び樹脂Ｆを重量比８０：２０で混合した樹脂を用いた。バインダー樹脂１００部（ワックスの重量を含む）及びＣ．Ｉ．Ｐｉｇｍｅｎｔ  Ｒｅｄ  ５７−１を４．０部含有するマスターバッチをヘンシェルミキサーで混合した後、図１に示すような連続押し出し混練機を使用して溶融混練した。混練条件は、練り部比５２．５％、シリンダの内部温度９０℃、スクリュー回転数１００ｒｐｍであった。得られた混練物を冷却プレスローラで２ｍｍ厚に延伸し、冷却ベルトで冷却した後、フェザーミルで粗粉砕した。その後、ジェット粉砕機ＩＤＳ（日本ニューマチック工業社製）で体積平均粒子径が６．８μｍになるまで粉砕した後、ＤＳＸ分級機（日本ニューマチック工業社製）を使用して微粉分級を行い、体積平均粒子径が７．５μｍのトナー粒子を得た。
【００９５】
得られたトナー粒子１００部に対して、疎水性シリカＲ９７４（日本アエロジル社製）１．０部と、疎水性シリカＡＥＲＯＳＩＬ  ９０Ｇ（日本アエロジル社製）のヘキサメチレンジシラザン処理品（ＢＥＴ比表面積６５ｍ２／ｇ、ｐＨ６．０、疎水化度６５％以上）１．０部を添加し、ヘンシェルミキサーを用いて周速３０ｍ／秒で９０秒間混合処理し、目開き７５μｍの篩で篩って、トナーを得た。
（実施例２〜１３及び比較例１〜１０）
バインダー樹脂を構成する樹脂の種類及び混合比率、ワックスの種類及び添加率並びに混練条件を表４に示すように変更した以外は、実施例１と同様にトナーを製造した。
【００９６】
【表３】
2006119208.tif 000004
なお、表３のワックスの７３ＰＥ及び７７ＰＥ並びに８２天然は、それぞれ融点が７３℃及び７８℃のポリエチレンワックス並びに融点が８２℃のカルナバワックスを意味し、ワックスの添加率は、バインダー樹脂及びワックスの総重量に対するワックスの重量の割合を意味する。また、トナーのＴｍは、上述した方法で測定した。
（評価及び評価結果）
得られたトナー（一成分現像剤）の定着分離性、耐熱保存性、画像光沢度、フィルミング及び固着を評価した。
【００９７】
定着分離性は、以下のようにして、評価した。非磁性一成分現像方式のフルカラープリンタＬＰ−３０００Ｃ（エプソン社製）を用いて、テストパターンＡ４縦通紙で先端３ｍｍに幅３６ｍｍのべた帯画像（付着量９ｇ／ｍ２）を印字した未定着画像を作成し、以下の定着装置を用いて様々な定着温度で定着させ、分離可能／非オフセット温度域（加熱ローラからの紙の分離が良好に行われ、オフセット現象が発生しない定着温度範囲）を求めた。使用した紙及び通紙方向は、分離性に不利な４５ｇ／ｍ２紙のＹ目の縦通紙であった。定着装置周速は、１２０ｍｍ／秒であった。定着装置は、フッ素系表層剤構成のソフトローラタイプのものである。詳しくは、図２における加熱ローラ２１は、外径４０ｍｍで、アルミ芯金２４上にシリコーンゴムからなる厚さ１．５ｍｍの弾性体層２５及びＰＦＡ表層２６を有しており、アルミ芯金２４の内部にヒーター２７を備えている。また、加圧ローラ２２は、外径３５ｍｍで、アルミ芯金２８上にシリコーンゴムからなる厚さ３ｍｍの弾性体層２９及びＰＦＡ表層３０を有している。さらに、加熱ローラ２１と加圧ローラ２２の圧接部には、幅７ｍｍのニップ３１が形成されている。この装置は、さらに定着後のシートを加熱ローラ２１から分離するための分離爪２３を備えており、定着オイルは使用せずに実験を行った。なお、分離可能／非オフセット温度域が５０℃以上であるものを○、３０℃以上５０℃未満であるものを△、３０℃未満であるものを×として判定した。
【００９８】
耐熱保存性は、トナーを５０℃で８時間保管した後、４２メッシュの篩で２分間篩うことにより評価し、金網上の残存率が、１０％未満のものを◎、１０％以上２０％未満のものを○、２０％以上３０％未満のものを△、３０％以上のものを×として判定した。
【００９９】
画像光沢度は、フルカラープリンタＬＰ−３０００Ｃ（エプソン社製）を用いて、１．５ｃｍ×１．５ｃｍのベタ画像（付着量９．０ｍｇ／ｃｍ２）を印字した未定着画像を、図２の定着装置を用いて定着温度１６０℃で定着した画像の光沢度を光沢度計ＧＭ−０６０（ミノルタ社製）で評価した。光沢度が、５以上のものを○、３以上５未満のものを△（実用上問題ない）、３未満のものを×（実用上問題あり）として判定した。
【０１００】
フィルミングは、フルカラープリンタＬＰ−３０００Ｃ（エプソン社製）を用いて、Ｂ／Ｗ比６％の所定のプリントパターンをＮ／Ｎ環境下（２３℃、４５％ＲＨ）で２０００枚連続印字した後に、感光体及び中間転写体ベルトを目視で観察評価した。感光体及び中間転写体にフィルミング及びブラックスポット（ＢＳ）の発生がなく、全く問題ないものを○、感光体及び中間転写体の一方でフィルミング及びＢＳの発生が見られたが、複写画像上には見えず、実用上問題ないものを△、感光体及び／又は中間転写体にフィルミング及びＢＳの発生があり、画像上でも確認でき、実用上問題があるものを×として判定した。
【０１０１】
固着は、フィルミングの評価方法と同様に、Ｎ／Ｎ環境下で２０００枚連続複写後に現像器のスリーブの状態および複写画像を目視により観察し、評価した。スリーブにスジ又はムラの発生がないものを○、スリーブにスジ又はムラが若干発生しているものの、複写画像上に縦スジがなく、実用上問題ないものを△、スリーブにスジ又はムラが多数発生しており、異音、トナー固着、トナーこぼれ等、実用上問題があるものを×として判定した。
【０１０２】
これらの評価結果を表４に示した。
【０１０３】
【表４】
2006119208.tif 000005
評価結果より、実施例１〜１３で得られたトナーは、比較例１〜１０と比べて、定着分離性及び耐熱保存性に優れることがわかった。また、実施例１〜１３で得られたトナーは、画像光沢度、フィルミング及び固着においても優れることがわかった。
【図面の簡単な説明】
【０１０４】
【図１】本発明のトナーを製造するのに適した連続押し出し混練機の概略構成図を示す。
【図２】本発明のトナーに適した定着装置の概略構成図を示す。
【符号の説明】
【０１０５】
１１    供給フィーダ
１２    送り部
１３    練り部
１４    排出口
１５    シリンダ
１６    スクリュー
２１    加熱ローラ
２２    加圧ローラ
２３    分離爪
２４    芯金
２５、２９    弾性体層
２６、３０    表層
２７    ヒーター
２８    芯金
３１    ニップ
３２    記録シート
３３    トナー像
【図１】
2006119208.tif 000006
【図２】
2006119208.tif 000007